(57)【特許請求の範囲】
【請求項１】
炭素源、及びグラフェンを貫通する細孔を形成するための置換反応源としてピリジン（Ｃ5Ｈ5Ｎ）を含む窒素前駆体を蒸着炉内に導入する工程と、
前記炭素源を熱分解して生成された炭素原子を用いて前記蒸着炉の内部に配置された基板上に炭素単原子層を堆積させると同時に、インサイチュ方式で前記窒素前駆体を熱分解して生成された窒素原子を用いて前記炭素単原子層を構成する炭素原子のうちの一部の炭素原子の共有結合部分を切断することにより結晶欠陥を導入し、結晶欠陥部分の前記炭素原子を前記窒素原子で置換して、前記炭素単原子層を貫通する細孔が形成された多孔質グラフェン部材を形成する工程と、
前記基板から前記多孔質グラフェン部材を分離する工程と
を含む多孔質グラフェン部材の製造方法。
【請求項２】
前記基板が、前記炭素単原子層の形成時における熱による形状変形を防止し、および前記多孔質グラフェン部材と分離可能な銅板及び銅メッキ板の何れか１つを含むことを特徴とする請求項１に記載の多孔質グラフェン部材の製造方法。
【請求項３】
炭素源及び窒素前駆体を蒸着炉内に導入する前に前記炭素源及び前記窒素前駆体を同時に、それぞれ別個に気化させる工程を更に含み、
前記炭素源及び前記窒素前駆体の前記蒸着炉内への供給が、気化された前記炭素源及び前記窒素前駆体のキャリアガスによる前記蒸着炉内部への導入によって行われることを特徴とする請求項１に記載の多孔質グラフェン部材の製造方法。
【請求項４】
前記炭素源が、炭化水素を含む炭素前駆体を含むことを特徴とする請求項３に記載の多孔質グラフェン部材の製造方法。
【請求項５】
前記炭素源及び前記窒素前駆体が、異なる配管によって前記蒸着炉内に導入されることを特徴とする請求項１に記載の多孔質グラフェン部材の製造方法。
【請求項６】
前記炭素源及び前記窒素前駆体が、前記蒸着炉内に供給される前に前記蒸着炉と連結されている共通配管内で混合された後、前記蒸着炉内に導入されることを特徴とする請求項１に記載の多孔質グラフェン部材の製造方法。
【請求項７】
前記炭素源が、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）からなる群より選択される少なくとも１つを含むことを特徴とする請求項１に記載の多孔質グラフェン部材の製造方法。
【請求項８】
炭素源を提供する第１試料供給装置及びグラフェンを貫通する細孔を形成するための置換反応源としてピリジン（Ｃ5Ｈ5Ｎ）を含む窒素前駆体を提供する第２試料供給装置を備える試料供給装置と、
前記炭素源を気化させる第１気化器及び前記ピリジンを含む窒素前駆体を気化させる第２気化器を含む同時気化器と、
前記第１気化器から供給される前記炭素源の分解及び堆積によって形成される炭素単原子層に、前記第２気化器から供給される前記ピリジンを含む窒素前駆体を用いて前記炭素単原子層の炭素原子のうちの一部の炭素原子の共有結合部分を切断することにより結晶欠陥を導入し、前記結晶欠陥部分の前記炭素原子を前記窒素前駆体の窒素原子で置換して、炭素単原子層を貫通する細孔が形成された多孔質グラフェン部材が堆積される基板を備える蒸着炉と
を含む多孔質グラフェン部材の製造装置。
【請求項９】
前記蒸着炉内に備えられる基板が、前記多孔質グラフェン部材を分離できる金属板を含むことを特徴とする請求項８に記載の多孔質グラフェン部材の製造装置。
【請求項１０】
前記第１気化器を前記蒸着炉に連通する第１配管、及び、前記第２気化器を前記蒸着炉に連通する第２配管をさらに備え、
前記第１及び第２配管それぞれには、気化された前記炭素源及び前記置換反応源としての前記窒素前駆体を加熱するヒーティングユニットが結合されていることを特徴とする請求項８に記載の多孔質グラフェン部材の製造装置。
【請求項１１】
前記第１気化器と連結された第１配管、前記第２気化器と連結された第２配管、及び、一方の端部が前記第１及び第２配管と連結され、他方の端部が前記蒸着炉に連結されている共通配管をさらに備えることを特徴とする請求項８に記載の多孔質グラフェン部材の製造装置。
【請求項１２】
前記第１試料供給装置から供給される炭素源が、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）からなる群より選択される少なくとも１つを含むことを特徴とする請求項８に記載の多孔質グラフェン部材の製造装置。
【請求項１３】
前記第１気化器及び前記第２気化器に連結され、前記第１及び第２気化器内でそれぞれ気化された前記炭素源及び前記窒素前駆体を前記蒸着炉に送るためのキャリアガス供給部を更に備えることを特徴とする請求項８に記載の多孔質グラフェン部材の製造装置。
【請求項１４】
前記蒸着炉が、前記基板上に前記炭素単原子層を形成させるための原子層蒸着（ＡＬＤ）装置をさらに備えることを特徴とする請求項８に記載の多孔質グラフェン部材の製造装置。
【請求項１５】
前記第１気化器が、前記炭素源を気化させる熱を提供する第１加熱炉を備え、前記第２気化器が、前記窒素前駆体を気化させる熱を提供する第２加熱炉を備えることを特徴とする請求項８に記載の多孔質グラフェン部材の製造装置。
【発明の詳細な説明】
【技術分野】
【０００１】
本発明は、多孔質グラフェン部材、多孔質グラフェン部材の製造方法及びこれを用いた多孔質グラフェン部材の製造装置に関する。特に、本発明は、単原子層からなるグラフェンの形成のあいだに、グラフェンの炭素原子間の共有結合部分に人為的に結晶欠陥（crystal defect）が形成され、そして不純物原子が結晶欠陥が発生した部分の炭素原子を置換するという方法で製造される、グラフェン（graphene）を貫通する細孔（through hole）が形成されている多孔質グラフェン部材、多孔質グラフェン部材の製造方法及びこの方法を用いて多孔質グラフェン部材を製造するための製造装置に関する。
【背景技術】
【０００２】
近年、急速な技術開発が進んでいるグラフェンは、炭素原子が一層で形成された単原子層を含み、その導電性は銅に比べて非常に優れており、電子移動度はシリコン（silicon）に比べて高く、強度は鋼鉄に比べて非常に高いなどの多様な長所を有する新素材であって、超高速半導体、透明電極を活用したフレキシブルディスプレイ、コンピュータの部品、高効率太陽電池など多様な分野に適用され得る。
【０００３】
特許文献１は、例えば光電子装置、太陽電池などのためのグラフェン導電層の製造方法を開示している。
【０００４】
しかしながら、このようにグラフェンの多様な長所にも拘らず、グラフェンの製造は多くの工程、非常な高温および高価な装備を必要とするため、低コストで大量生産し難いという問題がある。
【先行技術文献】
【特許文献】
【０００５】
【特許文献１】韓国登録特許第１０−１３７５１４５号
【発明の概要】
【発明が解決しようとする課題】
【０００６】
そこで、本発明は前記事情に鑑みてなされたものであって、その目的は、炭素前駆体を含む炭素源の熱分解により生成した炭素原子を堆積させてグラフェンを形成する際に、インサイチュ（in-situ）で置換反応源（又はドーピング源）を分解して、グラフェンの炭素原子間の共有結合部分に人為的に結晶欠陥を導入し、結晶欠陥が導入された炭素原子を置換する置換原子をグラフェンに供給するという方法で製造される、グラフェンを貫通する細孔（through hole）が形成されている多孔質グラフェン部材、多孔質グラフェン部材の製造方法及びこれを用いた多孔質グラフェン部材の製造装置を提供することである。
【課題を解決するための手段】
【０００７】
一実施形態として、多孔質グラフェン部材の製造方法は、炭素源及び置換反応源を蒸着炉内に導入する工程と、炭素源および置換反応源を同時に熱分解して炭素原子および置換原子をそれぞれ生成させて、多孔質グラフェン部材を形成する工程であって、炭素原子は蒸着炉の内部に配置された基板上に堆積されて炭素単原子層構造で構成されるグラフェン薄膜を形成し、および、炭素原子の堆積のあいだに、置換原子は炭素原子間の共有結合に干渉して人為的に結晶欠陥を形成するだけでなく、結晶欠陥部分の炭素原子部分を置換してインサイチュでグラフェン中に炭素単原子層を貫通する細孔を形成して、これによって多孔質グラフェン部材が形成される工程と、基板から多孔質グラフェン部材を分離する工程と、を含む。
【０００８】
多孔質グラフェン部材の製造方法の一実施形態において、基板は、炭素単原子層の形成時における熱による形状変形を防止し得る、および、多孔質グラフェン部材の基板からの容易な分離を可能にする銅板及び銅メッキ板の何れか１つを少なくとも含む。
【０００９】
いくつかの実施形態において、多孔質グラフェン部材の製造方法は、炭素源及び置換反応源を蒸着炉内に導入する前に炭素源及び置換反応源を同時に、それぞれ別個に気化させる工程を更に含み、ここで、気化された炭素源及び置換反応源は、キャリアガスによって蒸着炉内に送られる。
【００１０】
多孔質グラフェン部材の製造方法の一実施形態において、炭素源は炭化水素を含む炭素前駆体を含み、および、置換反応源は窒素化合物を含む窒素前駆体を含む。
【００１１】
多孔質グラフェン部材の製造方法の一実施形態において、炭素源及び置換反応源は、異なる配管によって蒸着炉内に導入される。
【００１２】
多孔質グラフェン部材の製造方法の一実施形態において、炭素源及び置換反応源は、蒸着炉内に供給される前に蒸着炉と連結されている共通配管内で混合された後、蒸着炉内に導入される。
【００１３】
多孔質グラフェン部材の製造方法の一実施形態において、置換反応源は、アンモニア（ＮＨ3）、ヒドラジン（Ｎ2Ｈ4）、ピリジン（Ｃ5Ｈ5Ｎ）、ピロール（Ｃ4Ｈ5Ｎ）、アセトニトリル（ＣＨ3ＣＮ）、硝酸（ＨＮＯ3）、硝酸銀（ＡｇＮＯ3）、硝酸バリウム（Ｂａ（ＮＯ3）2、Ｎ,Ｎ-ジメチルホルムアミド（（ＣＨ3）2ＮＣＨＯ）、窒化リチウム（Ｌｉ3Ｎ）及び塩化シアヌル（Ｃ3Ｃｌ3Ｎ3）からなる群より選択される少なくとも１つを含む。
【００１４】
多孔質グラフェン部材の製造方法の一実施形態において、炭素源は、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）からなる群より選択される少なくとも１つを含む。
【００１５】
一実施形態として、多孔質グラフェン部材の製造装置は、炭素源を提供する第１試料供給装置及び置換反応源を提供する第２試料供給装置を備える試料供給装置と、炭素源を気化させる第１気化器及び置換反応源を気化させる第２気化器を備える同時気化器と、多孔質グラフェン部材が堆積される基板を備える蒸着炉であって、第１気化器から供給される炭素源および第２気化器から供給される置換反応源が同時に分解されてそれぞれ炭素原子および置換原子が生成され、炭素原子が基板上に堆積されるあいだ、置換原子は炭素原子間の共有結合部分に干渉して人為的に結晶欠陥を形成するだけでなく、炭素原子を置換してインサイチュでグラフェン中に炭素単原子層を貫通する細孔を形成し、これによって多孔質グラフェン部材が基板上に形成される蒸着炉と、を備える。
【００１６】
多孔質グラフェン部材の製造装置において、蒸着炉内の基板は、多孔質グラフェン部材を分離できる金属板を含む。
【００１７】
いくつかの実施形態において、多孔質グラフェン部材の製造装置は、第１気化器を蒸着炉に連通する第１配管及び第２気化器を蒸着炉に連通する第２配管をさらに備え、第１及び第２配管それぞれには、気化された炭素源及び置換反応源を加熱するヒーティングユニットが結合される。
【００１８】
いくつかの実施形態において、多孔質グラフェン部材の製造装置は、蒸着炉に連結されており、第１気化器と連結された第１配管および第２気化器と連結された第２配管の両方がその中に合流する共通配管をさらに備える。
【００１９】
多孔質グラフェン部材の製造装置の一実施形態において、第１試料供給装置から供給される炭素源は、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）からなる群より選択される少なくとも１つを含む。
【００２０】
多孔質グラフェン部材の製造装置の一実施形態において、第２試料供給装置から供給される置換反応源は、アンモニア（ＮＨ3）、ヒドラジン（Ｎ2Ｈ4）、ピリジン（Ｃ5Ｈ5Ｎ）、ピロール（Ｃ4Ｈ5Ｎ）、アセトニトリル（ＣＨ3ＣＮ）、硝酸（ＨＮＯ3）、硝酸銀（ＡｇＮＯ3）、硝酸バリウム（Ｂａ（ＮＯ3）2）、Ｎ,Ｎ-ジメチルホルムアミド（（ＣＨ3）2ＮＣＨＯ）、窒化リチウム（Ｌｉ3Ｎ）及び塩化シアヌル（Ｃ3Ｃｌ3Ｎ3）からなる群より選択される少なくとも１つを含む。
【００２１】
いくつかの実施形態において、多孔質グラフェン部材の製造装置は、第１気化器及び第２気化器に連結され、第１及び第２気化器内でそれぞれ気化された炭素源及び置換反応源を蒸着炉内に送るためのキャリアガス供給部を更に備える。
【００２２】
多孔質グラフェン部材の製造装置の一実施形態において、蒸着炉は、基板上に炭素単原子層を形成させるための原子層蒸着（ＡＬＤ）装置をさらに備える。
【００２３】
多孔質グラフェン部材の製造装置の一実施形態において、第１気化器は、炭素源を気化させる熱を提供する第１加熱炉を備え、第２気化器は、置換反応源を気化させる熱を提供する第２加熱炉を備える。
【００２４】
一実施形態として、その中に細孔を有する多孔質グラフェン部材であって、置換原子が炭素原子間の共有結合に干渉して人為的に結晶欠陥を形成するだけでなく、炭素原子部分を置換して炭素原子の堆積のあいだにグラフェン中に細孔を形成するため細孔がインサイチュで形成される多孔質グラフェン部材が提供される。
【発明の効果】
【００２５】
本発明に係る多孔質グラフェン部材、多孔質グラフェン部材の製造方法及びこれを用いた多孔質グラフェン部材の製造装置によれば、炭素前駆体を含む炭素源から熱分解により生成される炭素原子がグラフェンを形成するために堆積されているあいだに、置換反応源が炭素原子間の共有結合に干渉して結晶欠陥を形成し、炭素原子部分を置換して、これによってグラフェン中にインサイチュで細孔を形成されることで、簡単な工程及び装置によって多孔質グラフェン部材が形成され得るという効果を奏する。
【図面の簡単な説明】
【００２６】
【図１】本発明の一実施形態に係る多孔質グラフェン部材の製造方法を示すフロー図である。
【図２】図１に示される多孔質グラフェン部材の製造方法によって製造された多孔質グラフェン部材を示す平面図である。
【図３】本発明の一実施形態に係る多孔質グラフェン部材の製造装置を示すブロック図である。
【図４】本発明の他の実施形態に係る多孔質グラフェン部材の製造装置を示すブロック図である。
【発明を実施するための形態】
【００２７】
下記の説明では、本発明の実施形態を理解するのに必要な部分のみ説明され、それ以外の部分の説明は、本発明の要旨を不明確にしないように省略されるということに留意すべきである。
【００２８】
以下で説明される本明細書及び請求の範囲に用いられた用語や単語は、通常的、又は辞書的な意味に限定して解釈されてはならず、発明者は自身の発明を最も最善の方法で説明するために、用語の概念により適切に定義できるという原則に即して本発明の技術的な思想に整合する意味と概念で解釈されなければならない。従って、本明細書に記載された実施形態と図面に示された構成は、本発明の好適な実施形態に過ぎず、本発明の技術的思想を何れも代弁するものではないので、本出願時点においてそれらに代えられる多様な均等物と変形例が存在し得ることが理解できるはずである。
【００２９】
本発明で頻繁に用いられる技術用語である「グラフェン（graphene）」は、炭素原子の単原子層（one atomic layer）の構造であって、単原子層を構成する炭素原子が基本的な反復単位として６角形のリング状骨格で共有結合されているものとして定義される。しかしながら、本発明では５つ又は７つの炭素原子が一緒に共有結合している単原子層構造も「グラフェン」として定義され得る。
【００３０】
本発明では、炭素原子が複数層で積層されている多層原子層は、本発明の目的を実現し難いため、炭素原子が複数層で積層されている多層炭素原子層は本発明の「グラフェン」の範囲に含めないこととする。
【００３１】
また、本発明で頻繁に用いられる技術用語である「結晶欠陥（crystal defect）」とは、炭素原子を窒素原子で置換するための、グラフェンを構成するいくつかの炭素原子間に形成されている共有結合の少なくとも１つの切断と定義される。
【００３２】
図１は、本発明の一実施形態に係る多孔質グラフェン部材の製造方法を示すフロー図である。図２は、図１に示される多孔質グラフェン部材の製造方法によって製造された多孔質グラフェン部材を示す平面図である。
【００３３】
図１及び図２を参照して、多孔質グラフェン部材１００を製造するためには、まずグラフェンの製造における使用のための液相又は気相の炭素源（carbon source）及びグラフェン中での多孔の形成のための置換反応源（substitution reaction source、又はドーピング源）を同時に気化する工程が行われる（工程Ｓ１０）。
【００３４】
工程Ｓ１０において、炭素源は、例えば、熱によって炭素原子及び水素原子に分解される炭素前駆体を含み、置換反応源は、例えば、炭素原子間の共有結合に結晶欠陥を発生させ、結晶欠陥が発生した部分の炭素を置換して多孔質グラフェンの形成に寄与する窒素前駆体を含み得る。
【００３５】
炭素源に含まれている炭素前駆体及び置換反応源に含まれている窒素前駆体の気化は、炭素前駆体及び窒素前駆体が液相である場合に適用され得、炭素前駆体及び窒素前駆体が気相である場合には工程Ｓ１０は省略され得る。
【００３６】
炭素源である炭素前駆体から生成される炭素原子（Ｃ）は、互いに共有結合を形成しつつ、単原子層を形成するように基板上に堆積される。炭素前駆体は、例えば、炭素原子及び水素原子に熱分解され得る気相又は液相の炭化水素を含み得る。
【００３７】
例えば、本発明の一実施形態において、炭素源である炭素前駆体として使用され得る物質の例としては、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）などによって例示されるような、炭素および水素へと熱分解され得る炭化水素（hydrocarbon）が挙げられ得る。
【００３８】
本発明の一実施形態として、グラフェン形成において使用され得る、高温で炭素原子及び水素原子に熱分解される幾つかの炭化水素の例が示されているが、本発明の他の実施形態では、高温で炭素原子及び水素原子に熱分解され得る炭化水素であれば多様な炭化水素が使用され得る。
【００３９】
工程Ｓ１０において、置換源である窒素前駆体から生成される窒素原子は、炭素前駆体を用いて基板上に単原子層で形成されるグラフェンを構成している炭素原子間の共有結合部分のうちの一部を切断することによって炭素原子の共有結合部分に結晶欠陥を発生させる。
【００４０】
具体的には、結晶欠陥が形成された炭素原子はグラフェンから外れ、一方、窒素源である窒素化合物から生成された窒素原子が外れた炭素原子の部分を占め、これによってグラフェンには、図２に示されるように、多数の細孔（through-hole）１１０が形成される。
【００４１】
グラフェンに細孔１１０を形成する際の置換反応源として機能する窒素前駆体としては、窒素原子を含む気相の窒素前駆体又は窒素原子を含む液相の窒素前駆体が使用され得る。
【００４２】
置換反応源としての窒素前駆体として使用され得る窒素化合物の例としては、アンモニア（ＮＨ3）、ヒドラジン（Ｎ2Ｈ4）、ピリジン（Ｃ5Ｈ5Ｎ）、ピロール（Ｃ4Ｈ5Ｎ）、アセトニトリル（ＣＨ3ＣＮ）、硝酸（ＨＮＯ3）、硝酸銀（ＡｇＮＯ3）、硝酸バリウム（Ｂａ（ＮＯ3）2）、Ｎ,Ｎ-ジメチルホルムアミド（（ＣＨ3）2ＮＣＨＯ）、窒化リチウム（Ｌｉ3Ｎ）、塩化シアヌル（Ｃ3Ｃｌ3Ｎ3）などが挙げられ、このうち、ピリジンが最も好ましい。グラフェンを貫通して形成される細孔１１０は通常、グラフェンを構成する炭素原子のうちの一部がピリジン型窒素やピロール型窒素に置換されることによって生成されるが、グラファイト型窒素による置換は、細孔１１０の形成を導かない。ピリジンが窒素前駆体として用いられる場合、ドーピング濃度とは無関係に、グラファイト型窒素を生成することなく、ピリジン型窒素およびピロール型窒素のみが生成されて結晶欠陥が発生したグラフェン中の置換反応を行うため、他の窒素前駆体と比較して、ピリジンはグラフェンを貫通する細孔の形成においてより有利である。
【００４３】
本発明の一実施形態において、置換反応源としての窒素前駆体が液相の窒素化合物を含む場合、窒素前駆体は工程Ｓ１０で気化されるが、窒素前駆体が気相の場合、工程Ｓ１０は省略され得る。
【００４４】
たとえ本発明の一実施形態において、窒素前駆体が置換反応源として記載されていたとしても、炭素原子に結晶欠陥を引き起こし、結晶欠陥が発生した炭素原子を置換してグラフェンに多様なサイズの細孔を形成するためには、多様な置換原子を含む置換反応源が使用され得る。
【００４５】
図１を更に参照して、置換反応源として機能する窒素前駆体及び炭素源として機能する炭素前駆体は、それらが液相である場合、置換源および炭素源を気化する工程Ｓ１０で、それぞれ別個の容器内で同時気化方式で気化されてもよい。
【００４６】
このように窒素前駆体及び炭素前駆体をそれぞれ別個の容器内で同時に気化させる方法を用いることにより、より容易かつ迅速にインサイチュで品質の高い多孔質グラフェン部材を大量生産することができる。
【００４７】
窒素前駆体及び炭素前駆体は共に、多孔質グラフェン部材が形成されるプロセス空間及び条件を提供する蒸着炉（deposition furnace）の内部に導入される（工程Ｓ２０）。
【００４８】
窒素前駆体及び炭素前駆体の両方を蒸着炉の内部に容易に導入するために、キャリアガスがそれぞれの前駆体と混合されて使用されてもよく、これにより窒素前駆体及び炭素前駆体が蒸着炉内にそれぞれ運搬され得る。
【００４９】
本発明の一実施形態において、窒素前駆体及び炭素前駆体を運搬するキャリアガスは、例えば窒素またはアルゴンなどの不活性ガスであり得る。
【００５０】
窒素前駆体及び炭素前駆体の両方が適切なプロセス条件を備えた蒸着炉の内部に導入されることによって、炭素前駆体の熱分解によって生成された炭素原子が蒸着炉の内部に配置された基板に堆積（deposition）されてグラフェンが形成されると同時に、インサイチュ（in-situ）方式で置換反応源である窒素前駆体の熱分解によって生成された置換原子である窒素原子は、炭素原子間の共有結合と干渉してグラフェン中に結晶欠陥を引き起こす。
【００５１】
結晶欠陥が発生された炭素原子の部分の、置換原子である窒素原子による置換によって、図２に示されるように、グラフェンに複数の細孔（又は空隙（pore））が形成された多孔質グラフェン部材１００が蒸着炉内の基板上に単原子層の形態で製造され得る（工程Ｓ３０）。
【００５２】
本発明の一実施形態において、蒸着炉内で炭素前駆体及び窒素前駆体を用いて多孔質グラフェン部材を製造する工程は、化学気相蒸着法（Chemical Vapor Deposition：ＣＶＤ）、熱化学気相蒸着法（Thermal Chemical Vapor Deposition：ＴＣＶＤ）、急速熱化学気相蒸着法（Rapid Thermal Chemical Vapor Deposition：ＲＴＣＶＤ）、誘導結合プラズマ化学気相蒸着法（Inductive Coupled Plasma Chemical Vapor Deposition：ＩＣＰ-ＣＶＤ）、原子層蒸着法（Atomic Layer Deposition：ＡＬＤ）などによって行われ得る。
【００５３】
本発明の一実施形態では、基板上に単原子層としてグラフェンを形成するため、原子層蒸着法（ＡＬＤ）を用いることが好ましい。
【００５４】
薄膜状の多孔質グラフェン部材１００は、蒸着炉内の基板上に形成された後、基板から分離される。
【００５５】
本発明の一実施形態において、蒸着炉の内部に配置された基板としては、多孔質グラフェン部材１００がその上に付着しにくく、したがって多孔質グラフェン部材１００の基板からの容易な剥離を可能にするため、好ましくは銅板又は銅コーティング板が使用され得る。
【００５６】
本発明の一実施形態において、蒸着炉内に配置された基板上に形成された多孔質グラフェン部材１００の細孔１１０の形成密度は、蒸着炉に供給される炭素前駆体と窒素前駆体との割合（又は濃度）によって調整され得る。
【００５７】
例えば、炭素前駆体に対する窒素前駆体のレベル（濃度）の増加は、多孔質グラフェン部材１００中の細孔１１０の形成密度を増加させることができ、反対に、炭素前駆体に対する窒素前駆体のレベル（濃度）の減少は、多孔質グラフェン部材１００中の細孔１１０の形成密度を減少させることができる。特に、液相の炭素前駆体および液相の窒素前駆体からのそれぞれの気化物が同時に蒸着炉に導入される場合には、炭素前駆体に対する窒素前駆体の割合の調整が容易であり、製造しようとするグラフェン部材の細孔の形成密度を簡単に調整することができる。
【００５８】
図３は、本発明の一実施形態による多孔質グラフェン部材の製造装置７００を示すブロック図である。
【００５９】
図２及び図３を参照して、多孔質グラフェン部材製造装置７００は、試料供給装置２００、同時気化器３００及び蒸着炉４００を備える。これに加えて、多孔質グラフェン部材製造装置７００は、キャリアガス供給部５００を更に備えていてもよい。
【００６０】
試料供給装置２００は、第１試料供給装置２１０及び第２試料供給装置２２０を備え得る。
【００６１】
第１試料供給装置２１０は、後述するように炭素源を同時気化器３００の第１気化器３１０に供給する。
【００６２】
第１試料供給装置２１０から第１気化器３１０に供給される炭素源は、炭化水素を含む炭素前駆体であり得る。
【００６３】
第１試料供給装置２１０から供給される炭素前駆体の例としては、メタン（ＣＨ4）、メタノール（ＣＨ3ＯＨ）、一酸化炭素（ＣＯ）、エタン（Ｃ2Ｈ6）、エチレン（Ｃ2Ｈ4）、エタノール（Ｃ2Ｈ5ＯＨ）、アセチレン（Ｃ2Ｈ2）、アセトン（ＣＨ3ＣＯＣＨ3）、プロパン（Ｃ3Ｈ8）、プロピレン（Ｃ3Ｈ6）、ブタン（Ｃ4Ｈ10）、ペンタン（Ｃ5Ｈ12）、ペンテン（Ｃ5Ｈ10）、シクロペンタジエン（Ｃ5Ｈ6）、ヘキサン（Ｃ6Ｈ14）、シクロヘキサン（Ｃ6Ｈ12）、ベンゼン（Ｃ6Ｈ6）、トルエン（Ｃ7Ｈ8）及びキシレン（Ｃ8Ｈ10）などのような、熱分解により炭素原子及び水素原子を生成する炭化水素（hydrocarbon）が挙げられる。
【００６４】
本発明の一実施形態において、第１試料供給装置２１０に気相の炭素前駆体が貯蔵される場合、第１試料供給装置２１０から供給される気相炭素前駆体は、後述する同時気化器３００をバイパスして蒸着炉４００に供給され得る。
【００６５】
第２試料供給装置２２０は、後述するように置換反応源を同時気化器３００の第２気化器３２０に供給する。
【００６６】
第２試料供給装置２２０から第２気化器３２０に供給される置換反応源は、窒素化合物を含む窒素前駆体であり得る。
【００６７】
第２試料供給装置２２０から供給される置換反応源である窒素前駆体の例としては、アンモニア（ＮＨ3）、ヒドラジン（Ｎ2Ｈ4）、ピリジン（Ｃ5Ｈ5Ｎ）、ピロール（Ｃ4Ｈ5Ｎ）、アセトニトリル（ＣＨ3ＣＮ）、硝酸（ＨＮＯ3）、硝酸銀（ＡｇＮＯ3）、硝酸バリウム（Ｂａ（ＮＯ3）2）、Ｎ,Ｎ-ジメチルホルムアミド（（ＣＨ3）2ＮＣＨＯ）、窒化リチウム（Ｌｉ3Ｎ）、塩化シアヌル（Ｃ3Ｃｌ3Ｎ3）などが挙げられる。
【００６８】
本発明の一実施形態において、第２試料供給装置２２０から気相の窒素前駆体が供給される場合、第２試料供給装置２２０から供給される気相窒素前駆体は、後述する同時気化器３００をバイパスして蒸着炉４００に供給され得る。
【００６９】
また、本発明の一実施形態において、第１及び第２試料供給装置２１０、２２０に、炭素源及び置換反応源の供給量を個別に調整するための電子バルブ又は流量制御器（ＭＦＣ）がそれぞれ設置されてもよい。
【００７０】
前述されたように、同時気化器３００は、第１気化器３１０及び第２気化器３２０を備える。
【００７１】
第１気化器３１０は、第１試料供給装置２１０と連通され、これによって第１気化器３１０には第１試料供給装置２１０から、例えば、炭素源である炭素前駆体が供給される。
【００７２】
第１気化器３１０は、気化される炭素前駆体がそれを通って容器へと導入される流入口と気化された炭素前駆体がそれを通って容器から放出される排出口とを備える容器を備え、流入口は第１試料供給装置２１０に連通され、排出口は後述する蒸着炉４００の内部と連通される。
【００７３】
第１気化器３１０に提供された炭素前駆体を熱によって気化させるために第１気化器３１０の外側には第１加熱炉３１５が配置され、第１加熱炉３１５の内側には、熱を発生させる熱線３１６が配置され得る。第１加熱炉３１５には、熱線３１６以外に多様な熱発生装置が配置され得る。
【００７４】
第２気化器３２０は、第２試料供給装置２２０と連通され、これによって第２気化器３２０には第２試料供給装置２２０から、置換源、例えば窒素前駆体が供給される。
【００７５】
第２気化器３２０は、気化される窒素前駆体がそれを通って容器へと導入される流入口及び気化された窒素前駆体がそれを通って容器から放出される排出口を備える容器を備え、流入口は第２試料供給装置２２０に連通され、排出口は後述する蒸着炉４００の内部と連通される。
【００７６】
第２気化器３２０に供給された窒素前駆体を熱によって気化させるために、第２気化器３２０の外側には、第２加熱炉３２５が配置され、第２加熱炉３２５の内側には、熱を発生させる熱線３２６が配置される。第２加熱炉３２５には、熱線３２６以外に多様な熱発生装置が配置されてもよい。
【００７７】
たとえ本発明の一実施形態では、第１及び第２気化器３１０、３２０に供給された炭素前駆体及び窒素前駆体をそれぞれ気化させるために、熱線３１６、３２６を備える第１及び第２加熱炉３１５、３２５が用いられていても、これとは異なり、炭素前駆体及び窒素前駆体に反応ガスを供給して化学的に炭素前駆体及び窒素前駆体が気化されてもよい。
【００７８】
一方、キャリアガスが第１気化器３１０から気化された炭素前駆体及び第２気化器３２０から気化された窒素前駆体をそれぞれ蒸着炉４００に運搬できるように、キャリアガスを供給するためのキャリアガス供給部５００は第１気化器３１０及び第２気化器３２０の両方と連通される。
【００７９】
キャリアガス供給部５００は、窒素、アルゴンのような不活性ガスを第１気化器３１０及び第２気化器３２０に供給し、第１気化器３１０で気化された炭素前駆体及び第２気化器３２０で気化された窒素前駆体のそれぞれが、それぞれキャリアガス供給部５００から提供された不活性ガスによって蒸着炉４００に運搬される。
【００８０】
本発明の一実施形態において、キャリアガス供給部５００及び第１気化器３１０、キャリアガス供給部５００及び第２気化器３２０は、それぞれ不活性ガス供給配管５１０、５２０によって連通される。不活性ガス供給配管５１０、５２０には、それぞれ不活性ガスの流量を制御するための流量制御器（Mass Flow Controller、ＭＦＣ）が連結され得る。
【００８１】
図３を更に参照して、第１気化器３１０の、それを通って第１気化器３１０内で気化された炭素前駆体が放出される排出口は、第１配管３１７と連通され、第２気化器３２０の、それを通って第２気化器３２０内で気化された窒素前駆体が放出される排出口は、第２配管３２７と連通される。
【００８２】
第１配管３１７及び第２配管３２７は、それぞれ共通配管３３０に合流され、共通配管３３０は、蒸着炉４００と連通される。
【００８３】
第１配管３１７によって供給される気化された炭素前駆体及び第２配管３２７によって供給される気化された窒素前駆体は、共通配管３３０内で混合された後、蒸着炉４００への供給のため、気化された炭素及び窒素前駆体の均一な混合物の形状で蒸着炉４００に向かって送られ得る。
【００８４】
本発明の一実施形態において、第１配管３１７によって共通配管３３０に供給される気化された炭素前駆体及び第２配管３２７によって共通配管３３０に供給される気化された窒素前駆体が、温度変化によって再び液化されること、または、第１及び第２配管３１７、３２７の内壁に被着されることを防止するために、共通配管３３０には、ヒーティングユニット３３５が備えられていてもよい。
【００８５】
ヒーティングユニット３３５は、例えば、電気エネルギーを消費して熱を発生させる熱線を備え得る。ヒーティングユニット３３５は、共通配管３３０を加熱して、気化された炭素及び窒素前駆体の温度変化を最小限のものとする。
【００８６】
本発明の一実施形態では、気化された炭素前駆体及び気化された窒素前駆体が混合される共通配管３３０にヒーティングユニット３３５が備えられることが図示及び説明されているが、これとは異なり、ヒーティングユニット３３５が、第１配管３１７及び第２配管３２７のそれぞれに備えられていてもよい。
【００８７】
一方、図３に示されるように、本発明の一実施形態において、第１配管３１７を通って供給される気化された炭素前駆体及び第２配管３２７を通って供給される気化された窒素前駆体は、共通配管３３０を通って一緒に蒸着炉４００に供給されるが、これとは異なり、図４に示されるように、第１配管３１７及び第２配管３２７が共通配管３３０なしに蒸着炉４００と直接連通されていてもよい。
【００８８】
このように、共通配管３３０なしに窒素及び炭素前駆体が蒸着炉４００内にそれぞれ別々に供給される場合、蒸着炉４００の内部に、窒素及び炭素前駆体を注入し、混合するためのシャワーヘッドなどを備えることが好ましい。
【００８９】
図３を更に参照して、蒸着炉４００は、第１気化器３１０から第１配管３１７及び共通配管３３０を通って供給される炭素前駆体、ならびに、第２気化器３２０から第２配管３２７及び共通配管３３０を通って供給される窒素前駆体を用いて、図２に示される多孔質グラフェン部材１００が製造されるためのプロセス条件及びプロセス雰囲気を確立するように機能する。
【００９０】
多孔質グラフェン部材を形成するためのプロセス条件及びプロセス雰囲気を確立する蒸着炉４００としては、例えば、化学気相蒸着装置（Chemical Vapor Deposition equipment）、熱化学気相蒸着装置（Thermal Chemical Vapor Deposition equipment）、急速熱化学気相蒸着装置（Rapid Thermal Chemical Vapor Deposition equipment）、誘導結合プラズマ化学気相蒸着装置（Inductive Coupled Plasma Chemical Vapor Deposition equipment）、原子層蒸着装置（Atomic Layer Deposition equipment）のうち何れか１つが用いられてもよい。
【００９１】
本発明の一実施形態では、単原子層が蒸着炉４００の内部に配置された基板上に形成されるため、原子層蒸着法（ＡＬＤ）を用いることが好ましい。
【００９２】
蒸着炉４００の内部に配置され、その上に多孔質グラフェン部材が堆積される基板は、例えば、基板上に蒸着によって形成された多孔質グラフェン部材の基板からの容易な分離を可能にし、及び高温の熱で形状変形が発生しない金属材料で作製されることが好ましい。蒸着炉４００の内部に配置された金属材料は、例えば、銅板又は銅メッキ板を含むことができる。
【００９３】
たとえ本発明の一実施形態では、蒸着炉４００の内部に配置されて多孔質グラフェン部材がその上に形成される基板が銅板又は銅メッキ板であることが図示及び説明されていても、これとは異なり、蒸着炉４００の内部に配置された基板が多孔質グラフェン部材の基板からの容易な剥離を可能としている限り、多様な金属材料が使用され得る。
【００９４】
以下、本発明の一実施形態に係る多孔質グラフェン部材を製造するための装置の働きが説明される。
【００９５】
まず、例えば、液相の炭素前駆体が、第１試料供給装置２１０から第１気化器３１０に供給され、第１気化器３１０で第１加熱炉３１５から提供される熱によって炭素前駆体が気化される。
【００９６】
これと同時に、例えば、液相の窒素前駆体が、第２試料供給装置２２０から第２気化器３２０に供給され、第２気化器３２０で第２加熱炉３２５から提供される熱によって窒素前駆体が気化される。
【００９７】
第１気化器３１０において気化された炭素前駆体及び第２気化器３２０において気化された窒素前駆体は、それぞれ、第１配管３１７及び第２配管３２７を通って運ばれ、共通配管３３０中で混合され、蒸着炉４００内に供給される。
【００９８】
原子層堆積工程において、蒸着炉４００内で供給された気化された炭素前駆体は、例えば熱分解によって炭素原子及び水素原子に分解され、水素原子は、蒸着炉４００の外部に排気され、炭素原子は、基板上に堆積されて基板上には単原子層であるグラフェンが形成され始める。
【００９９】
基板上に炭素前駆体によってグラフェンが形成されているあいだ、炭素前駆体と共に蒸着炉４００に供給された置換反応源である窒素前駆体は、窒素原子に分解され、窒素原子が、共有結合している炭素原子のうち一部の炭素原子間の共有結合部分に作用して、炭素原子の共有結合を切断する結晶欠陥を発生させる。
【０１００】
次いで、結晶欠陥が発生した部分の炭素原子がグラフェンから外れるのと同時に、結晶欠陥が発生した部分が窒素原子によって置換され、このプロセスにより、結晶欠陥が誘発された部分に、グラフェンを貫通する細孔１００が図２に示されるように形成される。
【０１０１】
蒸着炉４００の内部に配置された基板上に細孔が形成されている多孔質グラフェン部材が形成された後、多孔質グラフェン部材が、基板から分離される。
【０１０２】
本発明の一実施形態に係る多孔質グラフェン部材は、例えば二酸化炭素など特定の気体の空気からのフィルタリング又は車両の排気ガスなどに含まれている有害ガスをフィルタリングする気体フィルタ、水中の不純物をフィルタリングする浄水器用フィルタ、血液内の不純物のフィルタリング又は血液内の特定の成分をフィルタリングするための医療用フィルタなど非常に多様な分野で使用可能である。
【０１０３】
以上の詳細な説明によれば、グラフェンを形成する炭素前駆体、ならびに、グラフェンに結晶欠陥を導入し、及び結晶欠陥が導入された部分を置換することによって、グラフェンを貫通する細孔を形成する窒素前駆体を同時に気化させ、同時に蒸着炉に供給して多孔質グラフェン部材を形成することにより、簡単なプロセス及び設備によって多孔質グラフェン部材が製造される。
【０１０４】
本明細書および添付の図面に開示された実施形態は、理解を促進するために特定例を提示したものに過ぎず、本発明の範囲を限定しようとするものではない。ここに開示された実施形態以外にも本発明の技術的思想に基づく多くの他の変形例が実施可能であるということは、本発明の属する技術分野における通常の知識を有する者には自明である。
【符号の説明】
【０１０５】
２００    試料供給装置
２１０    第１試料供給装置
２２０    第２試料供給装置
３００    同時気化器
３１０    第１気化器
３２０    第２気化器
３１５    第１加熱器
３２５    第２加熱器
４００    蒸着炉
５００    キャリアガス供給部
７００    多孔質グラフェン部材製造装置
【図１】
0006362582.tif 000002
【図２】
0006362582.tif 000003
【図３】
0006362582.tif 000004
【図４】
0006362582.tif 000005